공개 특허 제 10 - 2017 - 0043218 호 ' HPM 시트 가 부착 된 강마 루 타일 제조 방법 및 그 방법 으로 제조 한 강마 루 타일 ' 은 HPM ( High Pressure Melamine ) 시트 가 부착 된 강마 루 타일 에 관한 것 으로 , 더 상세 하 게 는 HPM 시트 표면 에 그라비아 지 를 그 하단 에 베니어 를 적층 후 고열 고압 으로 압착 성형 한 후 PVC 타일 또는 패브릭 ( fabric ) 즉 , 일 명 데코 타일 인 강마 루 타일 을 제조 함 으로서 열 에 의한 수축 , 팽창 등 수치 변형 을 방지 할 수 있 을 뿐 만 아니 라 내마모성 , 내 충격 성 , 내변 퇴색 성 , 내한성 , 내 구성 , " 내열성 등 을 갖춘 HPM 시트 가 부착 된 강마 루 타일 제조 방법 및 그 방법 으로 제조 한 강마 루 타일 에 관한 것 이 다 . 제 10 - 2017 - 0043218 호 는 "" 인쇄 된 그라비아 지 와 베니어 를 멜라민 수지 ", 요소 수지 , 페놀 수지 중 어느 하나 에 20 ~ 100 g / m 2 로 함침 후 건조 하 는 함침 단계 와 , 상기 함침 건조 된 그라비아 지 하단 에 는 상기 베니어 한 장 또는 복수 장 을 적층 , 100 ~ 150 ℃ 에서 15 ~ 50 ㎏ f / cm 2 의 압력 으로 성형 하 는 성형 단계 와 , 상기 성형 된 상태 에서 130 ~ 150 ℃ 로 3 ~ 5 분 간 유지 하 여 성형 완료 하 는 성형 완료 단계 와 , 상기 함침 건조 된 그라비아 지 와 상기 베니어 한 장 또는 복수 장 을 적층 성형 완료 된 시트 를 PVC 타일 또는 패브릭 ( fabric ) 에 접착 하 되 상기 베니어 하단 에 접착제 를 도포 하 고 PVC 타일 또는 패브릭 ( fabric ) 을 접착 완료 하 는 접착 단계 로 이루어진 것 을 특징 으로 하 는 HPM 시트 가 부착 된 강마 루 타일 제조 방법 과 , 상기 베니어 는 두께 0 . 2 ~ 3 mm 로 절삭 한 후 함수율 10 % 이내 로 건조 하 여 이루어진 것 을 특징 으로 하 는 HPM 시트 가 부착 된 강마 루 타일 제조 방법 과 , 상기 접착제 는 변성 비닐 수지 계 접착제 로 한정 한 것 을 특징 으로 하 는 HPM 시트 가 부착 된 강마 루 타일 제조 방법 과 , 멜라민 수지 , 요소 수지 , 페놀 수지 중 어느 하나 에 함침 후 건조 시킨 인쇄 된 그라비아 지와 , 상기 그라비아 지 하단 에 멜라민 수지 , 요소 수지 , 페놀 수지 중 어느 하나 에 함침 후 건조 시킨 베니어 와 , 상기 베니어 하단 에 도포 되 는 접착제 와 , 상기 접착제 하단 에 접착 결합 되 는 PVC 타일 또는 패브릭 ( fabric ) 으로 이루어진 것 을 특징 으로 하 는 HPM 시트 가 부착 된 강마 루 타일 과 , " 상기 접착제 는 변성 비닐 수지 계 접착제 로 한정 한 것 을 특징 으로 하 는 HPM 시트 가 부착 된 강마 루 타일 "" 을 그 구성 적 특징 으로 한다 . 상기 와 같 은 구성 은 표면 경도 가 크 면서 도 적층 되 는 천연 무늬목 의 목리 를 살리 고 천연 무늬목 으로 의 수분 침투 를 확실히 차단 할 수 있 을 뿐 만 아니 라 ", 열 수축 또는 열팽창 이 거의 없 으며 , 구성 시트 의 층간 박리 및 수분 이 침투 할 수 있 는 공극 이 없 는 HPM 시트 하부 층 에 PVC 타일 또는 패브릭 ( fabric ) 을 접착제 로 결합 하 여 견고 하 여 내구 성 을 발휘 할 수 있 게 된다 .